(57)【特許請求の範囲】
【請求項１】
式（Ｉ）で表されるセルロース及び／又はセルロース誘導体（Ａ）、光重合によって硬化する光硬化性媒体、及び光重合開始剤（Ｃ）を含有する光硬化性接着剤であって、
硬化性媒体が、１分子中に１個以上の水酸基を有する（メタ）アクリレート化合物を含む光硬化性接着剤。
【化１】
0005793855.tif 000010
（式（Ｉ）中、Ｘは独立して水素又はＲであり、Ｒは独立して−（ＣＨ2ＣＨ（ＣＨ3）−Ｏ）mＨ、−ＣＨ3、−ＣＨ2ＣＨ3、−ＣＯＣＨ3、−ＣＨ2ＣＨ2ＯＨ、−ＣＨ2ＣＨ2ＣＨ3、−ＣＨ2ＣＨ2ＯＣＨ2ＣＨ3、又は−ＣＨ2ＣＨ（ＣＨ3）−ＯＣＨ3を表し、ｎは１０〜
２０，０００を表す。またＲにおいて、ｍは１〜５の整数を表す。）
【請求項２】
セルロース誘導体（Ａ）におけるＲの導入率（Ｒの導入率＝Ｒの個数／（Ｒの個数＋水酸基の個数））が、１３％以上である請求項１に記載の光硬化性接着剤。
【請求項３】
光硬化性媒体が、重量平均分子量１，０００〜１００，０００の共重合体である充填剤（Ｄ）を含む請求項１又は２記載の光硬化性接着剤。
【請求項４】
さらに、シランカップリング剤（Ｅ）及び界面活性剤（Ｆ）の一方又は両方を含む請求項１〜３のいずれか一項に記載の光硬化性接着剤。
【請求項５】
二つの光学素子が光硬化性接着剤によって接着されてなる表示素子において、光硬化性
接着剤が、請求項１〜４のいずれか一項に記載の光硬化性接着剤である表示素子。
【請求項６】
二つの光学素子が、表示パネルと入力素子である、請求項５に記載の表示素子。
【発明の詳細な説明】
【技術分野】
【０００１】
本発明は、表示画面と、この表示画面上に配置される透光部材を貼り合わせるのに好適な光硬化性接着剤に関する。
【背景技術】
【０００２】
近年、液晶表示パネルは車載用や携帯情報機器用等として用いられることが多くなり、液晶表示パネルを構成する偏光板と入力素子とを接着する接着剤には、優れた接着力、屈折率制御や高い透明性が強く求められている。一般的に表示素子と入力素子の製作方法には、入力素子を表示素子に内蔵する方法（インセル）と、入力素子と表示素子とを接着により貼り合わせる方法（オンセル）とが行われている。前者の内蔵化には複雑なプロセスや精密な工程が必要であるが、後者は入力素子と表示素子を製作し、これらを貼り合わせるだけなので、後者には、製作費用を節約することができるメリットがある。
【０００３】
現在、入力素子と表示素子基材を接着するためには、両面テープや光硬化性接着剤が使用されている。表示素子の外周に厚さ０．３〜１ｍｍの両面粘着剤付クッションを設けて透明タッチパネルを固定する方法がある。また、表示素子にタッチパネルを光硬化性接着剤で全面に貼り付ける方法もある。全面に貼り合わせをすることにより、表示素子とタッチパネルやカバープレートとの間の空気層が光硬化性接着剤に代わるため、空気層との界面での反射が減少し画質が向上する。
【０００４】
光硬化性接着剤の屈折率はタッチパネルやカバープレートの屈折率とほぼ同一が望ましい。光硬化性接着剤として液状の接着剤を用いる場合、表示素子に約１ｍｍの厚さで接着剤を塗布し、真空中でカバープレートと貼り合わせる方法が知られている（例えば、特許文献１参照。）。接着剤にはゲル状やゴム状のものを用いてもよい。また、同じく液状接着剤を用いて、表示素子とタッチパネルとを大気中で気泡が混入しないように大気中で貼り合わせる方法が知られている（例えば、特許文献２参照。）。
【０００５】
また、液状接着剤を用いずに透明接着シートで貼り合わせる方法もある。接着面に気泡が入らないように揮発性溶剤と０．２ｍｍの接着シートを用いて表示素子とタッチパネルをラミネートして貼り合わせる方法が知られている（例えば、特許文献３参照。）。さらに、リペア性と衝撃吸収性を備えた透明接着シートとして、厚さ０．１ｍｍのシリコーンゴム層で厚さ３ｍｍのシリコーンゲル層をサンドイッチした３層構造の透明接着シートで表示素子とカバープレートを貼り合わせる方法が知られている（例えば、特許文献４参照。）。
【０００６】
今までの光硬化性接着剤は、接着後、貼り合わせミスに対しリペア（貼り直し）ができない欠点がある。従って、高い透明性を有し表示素子と入力素子の接着性等に優れ、かつリペア性を有する光硬化性接着剤の開発が強く望まれている。また、同様にして、被接着材料と同じ程度の屈折率を有する透明接着膜が求められている。
【先行技術文献】
【特許文献】
【０００７】
【特許文献１】特開平０７−１１４０１０号公報
【特許文献２】特開平０９−２７４５３６号公報
【特許文献３】特開平０６−７５２１０号公報
【特許文献４】特開２００４−１０１６３６号公報
【発明の概要】
【発明が解決しようとする課題】
【０００８】
本発明は、透明性、被接着材との接着性、及びリペア性に優れる接着膜が得られる光硬化性接着剤を提供する。
【課題を解決するための手段】
【０００９】
本発明者等は、式（Ｉ）で表される、セルロース誘導体（Ａ）、ラジカル重合性モノマー（Ｂ）、光重合開始剤（Ｃ）、充填剤（Ｄ）、シランカップリング剤（Ｅ）、界面活性剤（Ｆ）を含有する光硬化性接着剤が、その硬化膜の形成において、光硬化のみで高い透明性、被接着材（例えば、ガラス／ガラス間又はガラス／ＴＡＣ（トリアセチルセルロース）と同じ程度の屈折率、接着性、リペア性等を有する膜を形成することを見出し、この知見に基づいて本発明を完成した。本発明は以下の項を含む。
【００１０】
［１］式（Ｉ）で表されるセルロース誘導体（Ａ）、光重合によって硬化する光硬化性媒体、及び光重合開始剤（Ｃ）を含有する光硬化性接着剤。
【００１１】
【化１】
0005793855.tif 000002
【００１２】
式（Ｉ）中、Ｘは独立して水素又はＲであり、Ｒは独立して−（ＣＨ2ＣＨ（ＣＨ3）−Ｏ）mＨ、−ＣＨ3、−ＣＨ2ＣＨ3、−ＣＯＣＨ3、−ＣＨ2ＣＨ2ＯＨ、−ＣＨ2ＣＨ2ＣＨ3、−ＣＨ2ＣＨ2ＯＣＨ2ＣＨ3、又は−ＣＨ2ＣＨ（ＣＨ3）−ＯＣＨ3を表し、ｎは１０〜２０，０００を表す。またＲにおいて、ｍは１〜５の整数を表す。
【００１３】
［２］光硬化性媒体が、ラジカル重合性モノマー（Ｂ）を含む［１］に記載の光硬化性接着剤。
【００１４】
［３］光硬化性媒体が、重量平均分子量１，０００〜１００，０００の共重合体である充填剤（Ｄ）を含む［１］又は［２］に記載の光硬化性接着剤。
【００１５】
［４］さらに、シランカップリング剤（Ｅ）及び界面活性剤（Ｆ）の一方又は両方を含む［１］〜［３］のいずれか一項に記載の光硬化性接着剤。
【００１６】
［５］ラジカル重合性モノマー（Ｂ）が、１分子中に１個以上の水酸基を有する（メタ）アクリレート化合物を含む［１］〜［４］のいずれか一項に記載の光硬化性接着剤。
【００１７】
［６］二つの光学素子が光硬化性接着剤によって接着されてなる表示素子において、光硬化性接着剤が［１］〜［５］のいずれか一項に記載の光硬化性接着剤である表示素子。
【００１８】
［７］二つの光学素子が、表示パネルと入力素子である、［６］に記載の表示素子。
【発明の効果】
【００１９】
本発明の光硬化性接着剤は、透明性、被接着材との接着性、及びリペア性に優れる接着膜を形成することができる。本発明では、光照射による硬化によって接着膜が形成されることから、接着の作業が容易である。さらに本発明では、光硬化性媒体の種類や組成により、形成される接着膜の屈折率を調整することが可能である。
【００２０】
なお、本明細書中、アクリレートとメタクリレートの両者を示すために「（メタ）アクリレート」のように表記することがある。
【発明を実施するための形態】
【００２１】
本発明の光硬化性接着剤
本発明の光硬化性接着剤は、セルロース誘導体（Ａ）、光硬化性媒体、及び光重合開始剤（Ｃ）を含有する光硬化性接着剤である。
【００２２】
セルロース誘導体（Ａ）
本発明に使用されるセルロース誘導体（Ａ）は式（Ｉ）で表される。セルロース誘導体（Ａ）には、本発明における光硬化性媒体に溶解する化合物を用いることができる。セルロース誘導体（Ａ）は一種でも二種以上でもよい。
【００２３】
【化２】
0005793855.tif 000003
【００２４】
式（Ｉ）中、Ｘは独立して水素又はＲであり、Ｒは独立して−（ＣＨ2ＣＨ（ＣＨ3）−Ｏ）mＨ、−ＣＨ3、−ＣＨ2ＣＨ3、−ＣＯＣＨ3、−ＣＨ2ＣＨ2ＯＨ、−ＣＨ2ＣＨ2ＣＨ3、−ＣＨ2ＣＨ2ＯＣＨ2ＣＨ3、又は−ＣＨ2ＣＨ（ＣＨ3）−ＯＣＨ3を表し、ｎは１０〜２０，０００を表す。またＲにおいて、ｍは１〜５の整数を表す。
【００２５】
セルロース誘導体（Ａ）としては、具体的にはヒドロキシエチルセルロース、エチルヒドロキシエチルセルロース、メチルセルロース、メチルヒドロキシプロピルセルロース、及びヒドロキシプロピルセルロースが挙げられる。セルロース誘導体（Ａ）は、ヒドロキシアルキルを有するセルロース誘導体であることが接着性を高める点で好ましい。中でもヒドロキシプロピルセルロースが特に好ましい。
【００２６】
本発明の光硬化性接着剤全量に対するセルロース誘導体（Ａ）の含有量は、接着性を得る観点から０．０１重量％以上であることが好ましく、０．０５重量％以上であることがより好ましく、１重量％以上であることがさらに好ましい。セルロース誘導体（Ａ）の含有量は、光硬化性接着剤の取り扱いの容易さの観点から、５０重量％以下であることが好ましく、３０重量％以下であることがより好ましく、２０重量％以下であることがさらに好ましい。
【００２７】
セルロース誘導体（Ａ）におけるＲの導入率は、光硬化性媒体への溶解性の観点から、１３％以上であることが好ましく、１５〜８０％であることがより好ましく、４０〜８０％であることがさらに好ましい。セルロース誘導体（Ａ）におけるＲの導入率は、セルロース中の全水酸基の水素原子数に対するセルロース誘導体（Ａ）中のＲの数の百分率で表される。すなわち、セルロース誘導体（Ａ）において、Ｒの導入率＝Ｒの個数／（Ｒの個数＋水酸基の個数）である。導入率は、例えば1Ｈ−ＮＭＲや元素分析等の通常の分析機器によって求めることができる。セルロース誘導体（Ａ）におけるＲは、セルロース誘導体（Ａ）において、均一に導入されていてもよいし、偏って導入されていてもよい。
【００２８】
セルロース誘導体（Ａ）は、セルロースの水酸基をエーテル化やエステル化する通常の方法によって製造することによって得られる。またセルロース誘導体（Ａ）は市販品として得られる。セルロース誘導体（Ａ）の市販品としては、例えば、日本曹達株式会社、製品名：ＨＰＣ−ＳＳＬ、ＨＰＣ−ＳＬ、ＨＰＣ−Ｌ、ＨＰＣ−Ｍ、及びＨＰＣ−Ｈが挙げられる。
【００２９】
光硬化性媒体
本発明に使用される光硬化性媒体は、透明の液体であり、セルロース誘導体（Ａ）及び光重合開始剤（Ｃ）、及び必要に応じてさらに添加される他の成分を溶解する溶解性を有し、かつ光重合によって硬化する材料である。光硬化性媒体は一種でも二種以上でもよい。このような光硬化性媒体としては、例えば、ラジカル重合性モノマー（Ｂ）、充填剤（Ｄ）、ラジカル重合性又は光架橋性を有するオリゴマー、及び、ラジカル重合性又は光架橋性を有するポリマーが挙げられる。
【００３０】
ラジカル重合性モノマー（Ｂ）は、ラジカル重合性を有する不飽和二重結合を有していれば特に限定されない。ラジカル重合性モノマー（Ｂ）は一種でも二種以上でもよい。ラジカル重合性モノマー（Ｂ）としては、例えば、アクリル系モノマー、酸無水物基を有する重合性モノマー、その他のラジカル重合性モノマーが挙げられる。ラジカル重合性基は単官能でも多官能であってもよい。例えばアクリル系モノマーとしては、単官能モノマーと多官能モノマーが挙げられる。
【００３１】
アクリル系単官能モノマーとしては、例えば、アクリル酸、メタクリル酸、メチル（メタ）アクリレート、メタクリロイルモルホリン、エチル（メタ）アクリレート、プロピル（メタ）アクリレート、イソプロピル（メタ）アクリレート、ｎ−ブチル（メタ）アクリレート、イソブチル（メタ）アクリレート、セカンダリーブチル（メタ）アクリレート、ターシャリーブチル（メタ）アクリレート、ペンチル（メタ）アクリレート、ヘキシル（メタ）アクリレート、ヘプチル（メタ）アクリレート、オクチル（メタ）アクリレート、イソオクチル（メタ）アクリレート、ノニル（メタ）アクリレート、２−エチルヘキシル（メタ）アクリレート、デシル（メタ）アクリレート、ラウリル（メタ）アクリレート、ステアリル（メタ）アクリレート、１−ヒドロキシエチル（メタ）アクリレート、２−ヒドロキシプロピル（メタ）アクリレート、３−ヒドロキシプロピル（メタ）アクリレート、１−ヒドロキシプロピル（メタ）アクリレート、４−ヒドロキシブチル（メタ）アクリレート、３−ヒドロキシブチル（メタ）アクリレート、２−ヒドロキシブチル（メタ）アクリレート、１−ヒドロキシブチル（メタ）アクリレート、５−ヒドロキシペンチル（メタ）アクリレート、６−ヒドロキシヘキシル（メタ）アクリレート、及び２−ヒドロキシエチル（メタ）アクリレートが挙げられる。
【００３２】
これらの中でも、１分子中に１個以上の水酸基を有する（メタ）アクリレート化合物、例えばヒドロキシ基を含有するアルキル（メタ）アクリレート、が接着性を高める観点から好ましい。このようなヒドロキシ基を含有するアルキル（メタ）アクリレートとしては、例えば、１−ヒドロキシエチル（メタ）アクリレート、２−ヒドロキシプロピル（メタ）アクリレート、３−ヒドロキシプロピル（メタ）アクリレート、１−ヒドロキシプロピル（メタ）アクリレート、４−ヒドロキシブチル（メタ）アクリレート、３−ヒドロキシブチル（メタ）アクリレート、２−ヒドロキシブチル（メタ）アクリレート、１−ヒドロキシブチル（メタ）アクリレート、５−ヒドロキシペンチル（メタ）アクリレート、６−ヒドロキシヘキシル（メタ）アクリレート、及び２−ヒドロキシエチル（メタ）アクリレートが挙げられる。
【００３３】
ヒドロキシ基含有アルキル（メタ）アクリレートは、光硬化性接着剤において、光重合による接着膜に可撓性を付与し、光硬化性接着剤の接着力を高めるばかりでなく、更に光重合開始剤やセルロース誘導体の溶媒として有効に作用する。さらに、これらヒドロキシ基含有アルキル（メタ）アクリレートの中でも、アルキル基の炭素数が２〜６のヒドロキシ基含有アルキル（メタ）アクリレートを適宜組み合わせることが、セルロース誘導体の溶媒として有効に作用させる観点から好ましい。
【００３４】
アクリル系多官能モノマーとしては、例えば、１，４−ブタンジオールジ（メタ）アクリレート、１，３−ブタンジオールジ（メタ）アクリレート、１，６−ヘキサンジオールジ（メタ）アクリレート、１，９−ノナンジオールジ（メタ）アクリレート、１，１０−デカンジオールジ（メタ）アクリレート、２−ｎ−ブチル−２−エチル−１，３−プロパンジオールジ（メタ）アクリレート、ジプロピレングリコールジ（メタ）アクリレート、トリプロピレングリコールジ（メタ）アクリレート、ポリプロピレングリコール（メタ）アクリレート、エチレングリコールジ（メタ）アクリレート、ジエチレングリコールジ（メタ）アクリレート、テトラエチレングリコールジ（メタ）アクリレート、ポリエチレングリコールジ（メタ）アクリレート、プロピレンオキシド付加ビスフェノールＡジ（メタ）アクリレート、エチレンオキシド付加ビスフェノールＡジ（メタ）アクリレート、エチレンオキシド付加ビスフェノールＦジ（メタ）アクリレート、ジメチロールジシクロペンタジエニルジ（メタ）アクリレート、１，３−ブチレングリコールジ（メタ）アクリレート、ネオペンチルグリコールジ（メタ）アクリレート、エチレンオキシド変性イソシアヌル酸ジ（メタ）アクリレート、２−ヒドロキシ−３−（メタ）アクリロイロキシプロピル（メタ）アクリレート、カーボネートジオールジ（メタ）アクリレート、ポリエーテルジオールジ（メタ）アクリレート、ポリエステルジオールジ（メタ）アクリレート、ポリカプロラクトンジオールジ（メタ）アクリレート、ポリブタジエンジオールジ（メタ）アクリレート、ビスフェノールＦエチレンオキシド変性ジ（メタ）アクリレート、ビスフェノールＡエチレンオキシド変性ジ（メタ）アクリレート、イソシアヌル酸エチレンオキシド変性ジ（メタ）アクリレート、ポリエチレングリコールジ（メタ）アクリレート、ポリプロピレングリコールジ（メタ）アクリレート、ペンタエリスリトールジ（メタ）アクリレート、ジペンタエリスリトールジ（メタ）アクリレート、ペンタエリスリトールジ（メタ）アクリレートモノステアレート、トリメチロールプロパンジ（メタ）アクリレート、１，４−ブタンジオールジ（メタ）アクリレート、１，６−ヘキサンジオールジ（メタ）アクリレート、１，９−ノナンジオールジ（メタ）アクリレート、１，４−シクロヘキサンジメタノールジ（メタ）アクリレート、２−ｎ−ブチル−２−エチル−１，３−プロパンジオールジ（メタ）アクリレート、トリメチロールプロパンジ（メタ）アクリレート、ジペンタエリスリトールジ（メタ）アクリレート、変性イソシアヌル酸エチレンオキシド変性ジ（メタ）アクリレート、ペンタエリスリトールトリ（メタ）アクリレート、ペンタエリスリトールテトラ（メタ）アクリレート、ジペンタエリスリトールトリ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート、トリメチロールプロパントリ（メタ）アクリレート、エチレンオキシド変性トリメチロールプロパントリ（メタ）アクリレート、プロピレンオキシド変性トリメチロールプロパントリ（メタ）アクリレート、エピクロルヒドリン変性トリメチロールプロパントリ（メタ）アクリレート、グリセリントリ（メタ）アクリレート、エチレンオキシド変性グリセリントリ（メタ）アクリレート、プロピレンオキシド変性グリセリントリ（メタ）アクリレート、エピクロルヒドリン変性グリセリントリ（メタ）アクリレート、ジトリメチロールプロパンテトラ（メタ）アクリレート、ジグリセリンテトラ（メタ）アクリレート、カプロラクトン変性ジペンタエリスリトールヘキサ（メタ）アクリレート、エチレンオキシド変性リン酸トリ（メタ）アクリレート、トリス［（メタ）アクリロキシエチル］イソシアヌレート、カプロラクトン変性トリス［（メタ）アクリロキシエチル］イソシアヌレート、及び、ウレタン（メタ）アクリレートが挙げられる。
【００３５】
酸無水物基を有する重合性モノマーとしては、例えば、無水マレイン酸、無水イタコン酸、及び無水シトラコン酸が挙げられる。
【００３６】
その他のラジカル重合性モノマーとしては、例えば、スチレン、α−メチルスチレン、ビニルトルエン、酢酸ビニル、酢酸アリル、２−アルキルプロペン酸、アクリルアミド、Ｎ−アルキルアクリルアミド、ジアルキルアクリルアミド、メタクリルアミド、Ｎ−アルキルメタクリルアミド、ジアルキルメタクリルアミド、４−ビニルピリジン、アクリロニトリル、Ｎ−ビニルピロリドン、Ｎ−ビニルイミダゾール、イソプレン、ジビニルベンゼン、フタル酸ジアリル、マレイミド、Ｎ−メチルマレイミド、Ｎ−エチルマレイミド、Ｎ−シクロヘキシルマレイミド、及びＮ−フェニルマレイミドが挙げられる。
【００３７】
本発明の光硬化性接着剤全量に対するラジカル重合性モノマー（Ｂ）の含有量は、重合による接着膜への可撓性の付与の観点から、１０〜９０重量％であることが好ましく、１５〜８５重量％であることがより好ましく、２０〜８５重量％であることがさらに好ましい。
【００３８】
また本発明の光硬化性接着剤全量に対するアクリル系単官能モノマーの含有量は、重合による接着膜への可撓性の付与の観点から、０．５〜８５重量％であることが好ましく、１〜８０重量％であることがより好ましく、５〜７５重量％であることがさらに好ましい。
【００３９】
また本発明の光硬化性接着剤全量に対するヒドロキシ基を含有するアルキル（メタ）アクリレートの含有量は、光重合開始剤やセルロース誘導体に対する溶媒としての有効性の観点から、２〜９０重量％であることが好ましく、５〜８５重量％であることがより好ましく、１０〜８０重量％であることがさらに好ましい。
【００４０】
また本発明の光硬化性接着剤全量に対するアクリル系多官能モノマーの含有量は、接着膜への可撓性の付与と接着力の制御との観点から、０．０１〜８０重量％であることが好ましく、０．０５〜６０重量％であることがより好ましく、０．１〜５０重量％であることがさらに好ましい。
【００４１】
また酸無水物基を有する重合性モノマーの含有量は、接着膜への可撓性の付与の観点から、本発明の光硬化性接着剤全量に対して０．０１〜８０重量％であることが好ましく、０．０５〜６０重量％であることがより好ましく、０．１〜５０重量％であることがさらに好ましい。
【００４２】
また本発明の光硬化性接着剤全量に対するその他のラジカル重合性モノマーの含有量は、接着膜への可撓性の付与の観点から、０．０１〜８０重量％であることが好ましく、１〜６０重量％であることがより好ましく、１〜５０重量％であることがさらに好ましい。
【００４３】
充填剤（Ｄ）は、その重量平均分子が１，０００〜１００，０００である共重合体である。充填剤（Ｄ）は、前述のラジカル重合性を有するモノマー（Ｂ）のラジカル共重合によって得られる。充填剤（Ｄ）は一種でも二種以上でもよい。充填剤（Ｄ）を含有することは、屈折率の制御の観点から好ましい。
【００４４】
充填剤（Ｄ）の重量平均分子量は、ポリエチレンオキシドを標準としたＧＰＣ分析によって求めることができる。標準のポリエチレンオキシドには、分子量が１，０００〜５１０，０００のポリエチレンオキシド（例えば東ソー（株）製のＴＳＫ  ｓｔａｎｄａｒｄ）を用い、カラムにはＳｈｏｄｅｘ  ＫＤ−８０６Ｍ（昭和電工（株）製）を用い、移動相としてＤＭＦを用いる条件で測定することができる。
【００４５】
本発明の光硬化性接着剤全量に対する充填剤（Ｄ）の含有量は、屈折率の制御及び溶解性の観点から、０．００１〜８０重量％であることが好ましく、０．００５〜６０重量％であることがより好ましく、０．１〜５０重量％であることがさらに好ましい。
【００４６】
ラジカル重合性又は光架橋性を有するオリゴマー、及び、ラジカル重合性又は光架橋性を有するポリマーは、例えば、多官能のラジカル重合性モノマーを含むラジカル重合性モノマーのラジカル重合によって得ることができる。
【００４７】
光硬化性媒体は、前記の二種以上の化合物からなることが、光硬化性媒体の特性の調整や向上の観点から好ましい。例えば光硬化性媒体が、ラジカル重合性を有するモノマー（Ｂ）と充填剤（Ｄ）とを含むことは、接着膜への可撓性の付与と屈折率の制御との観点から好ましい。この場合、ラジカル重合性を有するモノマー（Ｂ）１００重量部に対する充填剤（Ｄ）の使用量は、前記の観点から、１〜２００重量部であることが好ましく、１０〜１５０重量部であることがより好ましく、２０〜１００重量部であることがさらに好ましい。
【００４８】
また、光硬化性媒体は、本発明の光硬化性接着剤全量に対する、ラジカル重合性を有するモノマー（Ｂ）と充填剤（Ｄ）との含有量の合計が、前記の観点から、５０〜９９．９重量％であることが好ましく、７０〜９９重量％であることがより好ましく、８０〜９８重量％であることがさらに好ましく、９０〜９８重量％であることがより一層に好ましい。
【００４９】
光重合開始剤（Ｃ）
光重合開始剤（Ｃ）は、紫外線又は可視光線の照射によりラジカルを発生する化合物であれば特に限定されない。光重合開始剤（Ｃ）は一種でも二種以上でもよい。光重合開始剤（Ｃ）としては、例えば、ベンゾフェノン、ミヒラーズケトン、４，４’−ビス（ジエチルアミノ）ベンゾフェノン、キサントン、チオキサントン、イソプロピルキサントン、２，４−ジエチルチオキサントン、２−エチルアントラキノン、アセトフェノン、２−ヒドロキシ−２−メチルプロピオフェノン、２−ヒドロキシ−２−メチル−４’−イソプロピルプロピオフェノン、１−ヒドロキシシクロヘキシルフェニルケトン、イソプロピルベンゾインエーテル、イソブチルベンゾインエーテル、２，２−ジエトキシアセトフェノン、２，２−ジメトキシ−２−フェニルアセトフェノン、カンファーキノン、ベンズアントロン、２−メチル−１−［４−（メチルチオ）フェニル］−２−モルホリノプロパン−１−オン、２−ベンジル−２−ジメチルアミノ−１−（４−モルホリノフェニル）−ブタノン−１、４−ジメチルアミノ安息香酸エチル、４−ジメチルアミノ安息香酸イソアミル、４，４’−ジ（ｔ−ブチルペルオキシカルボニル）ベンゾフェノン、３，４，４’−トリ（ｔ−ブチルペルオキシカルボニル）ベンゾフェノン、３，３’，４，４’−テトラ（ｔ−ブチルペルオキシカルボニル）ベンゾフェノン、３，３’，４，４’−テトラ（ｔ−ヘキシルペルオキシカルボニル）ベンゾフェノン、３，３’−ジ（メトキシカルボニル）−４，４’−ジ（ｔ−ブチルペルオキシカルボニル）ベンゾフェノン、３，４’−ジ（メトキシカルボニル）−４，３’−ジ（ｔ−ブチルペルオキシカルボニル）ベンゾフェノン、４，４’−ジ（メトキシカルボニル）−３，３’−ジ（ｔ−ブチルペルオキシカルボニル）ベンゾフェノン、１，２−オクタンジオン，１−［４−（フェニルチオ）フェニル］−，２−（ｏ−ベンゾイルオキシム）、２−（４’−メトキシスチリル）−４，６−ビス（トリクロロメチル）−ｓ−トリアジン、２−（３’，４’−ジメトキシスチリル）−４，６−ビス（トリクロロメチル）−ｓ−トリアジン、２−（２’，４’−ジメトキシスチリル）−４，６−ビス（トリクロロメチル）−ｓ−トリアジン、２−（２’−メトキシスチリル）−４，６−ビス（トリクロロメチル）−ｓ−トリアジン、２−（４’−ペンチルオキシスチリル）−４，６−ビス（トリクロロメチル）−ｓ−トリアジン、４−［ｐ−Ｎ，Ｎ−ジ（エトキシカルボニルメチル）］−２，６−ジ（トリクロロメチル）−ｓ−トリアジン、１，３−ビス（トリクロロメチル）−５−（２’−クロロフェニル）−ｓ−トリアジン、１，３−ビス（トリクロロメチル）−５−（４’−メトキシフェニル）−ｓ−トリアジン、２−（ｐ−ジメチルアミノスチリル）ベンズオキサゾール、２−（ｐ−ジメチルアミノスチリル）ベンズチアゾール、２−メルカプトベンゾチアゾール、３，３’−カルボニルビス（７−ジエチルアミノクマリン）、２−（ｏ−クロロフェニル）−４，４’，５，５’−テトラフェニル−１，２’−ビイミダゾール、２，２’−ビス（２−クロロフェニル）−４，４’，５，５’−テトラキス（４−エトキシカルボニルフェニル）−１，２’−ビイミダゾール、２，２’−ビス（２，４−ジクロロフェニル）−４，４’，５，５’−テトラフェニル−１，２’−ビイミダゾール、２，２’−ビス（２，４−ジブロモフェニル）−４，４’，５，５’−テトラフェニル−１，２’−ビイミダゾール、２，２’−ビス（２，４，６−トリクロロフェニル）−４，４’，５，５’−テトラフェニル−１，２’−ビイミダゾール、３−（２−メチル−２−ジメチルアミノプロピオニル）カルバゾール、３，６−ビス（２−メチル−２−モルホリノプロピオニル）−９−ｎ−ドデシルカルバゾール、１−ヒドロキシシクロヘキシルフェニルケトン、ビス（η5−２，４−シクロペンタジエン−１−イル）−ビス（２，６−ジフルオロ−３−（１Ｈ−ピロール−１−イル）−フェニル）チタニウム、ビス（２，４，６−トリメチルベンゾイル）フェニルフォスフィンオキサイド、及び２，４，６−トリメチルベンゾイルジフェニルフォスフィンオキサイドが挙げられる。
【００５０】
本発明の光硬化性接着剤全量に対する光重合開始剤（Ｃ）の含有量は、紫外線又は可視光線の照射に対する感度の観点から、０．００２〜２０重量％であることが好ましく、０．００５〜１５重量％であることがより好ましく、０．０１〜１０重量％であることがさらに好ましい。
【００５１】
本発明の光硬化性接着剤は、本発明の効果が得られる範囲において、セルロース誘導体（Ａ）、光硬化性媒体、及び光重合開始剤（Ｃ）以外の他の成分をさらに含有していてもよい。このような他の成分としては、例えばシランカップリング剤（Ｅ）及び界面活性剤（Ｆ）が挙げられる。
【００５２】
シランカップリンク剤（Ｅ）
本発明の光硬化性接着剤は、形成される接着膜と基板との接着性をさらに向上させる観点から、シランカップリンク剤（Ｅ）をさらに含有してもよい。このような観点から、本発明の光硬化性接着剤全量に対するシランカップリンク剤（Ｅ）の含有量は、０．０１〜２０重量％であることが好ましく、０．０５〜１５重量％であることがより好ましく、０．１〜１０重量％であることがさらに好ましい。シランカップリング剤（Ｅ）は一種でも二種以上でもよい。
【００５３】
このようなシランカップリンク剤（Ｅ）としては、例えば、３−グリシドキシプロピルジメチルエトキシシラン、３−グリシドキシプロピルメチルジエトキシシラン、３−グリシドキシプロピルトリメトキシシラン、及び３−メタクリロキシプロピルトリメトキシシランが挙げられる。
【００５４】
界面活性剤（Ｆ）
本発明の光硬化性接着剤は、塗布均一性をさらに向上させる観点から、界面活性剤（Ｆ）をさらに含有してもよい。このような観点から、本発明の光硬化性接着剤全量に対する界面活性剤（Ｆ）の含有量は、０．０１〜１０重量％であることが好ましく、０．０１〜８重量％であることがより好ましく、０．０１〜５重量％であることがさらに好ましい。界面活性剤（Ｆ）は一種でも二種以上でもよい。
【００５５】
界面活性剤（Ｆ）としては、例えば、ポリフローＮｏ．４５、ポリフローＫＬ−２４５、ポリフローＮｏ．７５、ポリフローＮｏ．９０、ポリフローＮｏ．９５（以上いずれも商標、共栄社化学株式会社製）、ディスパーベイク（Ｄｉｓｐｅｒｂｙｋ）１６１、ディスパーベイク１６２、ディスパーベイク１６３、ディスパーベイク１６４、ディスパーベイク１６６、ディスパーベイク１７０、ディスパーベイク１８０、ディスパーベイク１８１、ディスパーベイク１８２、ＢＹＫ３００、ＢＹＫ３０６、ＢＹＫ３１０、ＢＹＫ３２０、ＢＹＫ３３０、ＢＹＫ３４４、ＢＹＫ３４６（以上いずれも商標、ビックケミー・ジャパン株式会社製）、ＫＰ−３４１、ＫＰ−３５８、ＫＰ−３６８、ＫＦ−９６−５０ＣＳ、ＫＦ−５０−１００ＣＳ（以上いずれも商標、信越化学工業株式会社製）、サーフロンＳＣ−１０１、サーフロンＫＨ−４０（以上いずれも商標、ＡＧＣセイミケミカル株式会社製）、フタージェント２２２Ｆ、フタージェント２５１、ＦＴＸ−２１８（以上いずれも商標、株式会社ネオス製）、ＥＦＴＯＰ  ＥＦ−３５１、ＥＦＴＯＰ  ＥＦ−３５２、ＥＦＴＯＰ  ＥＦ−６０１、ＥＦＴＯＰ  ＥＦ−８０１、ＥＦＴＯＰ  ＥＦ−８０２（以上いずれも商標、三菱マテリアル株式会社製）、メガファックＦ−１７１、メガファックＦ−１７７、メガファックＦ−４７５、メガファックＲ−３０、メガファックＦ−５５６、メガファックＲ−３０（以上いずれも商標、ＤＩＣ株式会社製）、フルオロアルキルベンゼンスルホン酸塩、フルオルアルキルカルボン酸塩、フルオロアルキルポリオキシエチレンエーテル、フルオロアルキルアンモニウムヨージド、フルオロアルキルベタイン、フルオロアルキルスルホン酸塩、ジグリセリンテトラキス（フルオロアルキルポリオキシエチレンエーテル）、フルオロアルキルトリメチルアンモニウム塩、フルオロアルキルアミノスルホン酸塩、ポリオキシエチレンノニルフェニルエーテル、ポリオキシエチレンオクチルフェニルエーテル、ポリオキシエチレンアルキルエーテル、ポリオキシエチレンラウリルエーテル、ポリオキシエチレンオレイルエーテル、ポリオキシエチレントリデシルエーテル、ポリオキシエチレンセチルエーテル、ポリオキシエチレンステアリルエーテル、ポリオキシエチレンラウレート、ポリオキシエチレンオレレート、ポリオキシエチレンステアレート、ポリオキシエチレンラウリルアミン、ソルビタンラウレート、ソルビタンパルミテート、ソルビタンステアレート、ソルビタンオレエート、ソルビタン脂肪酸エステル、ポリオキシエチレンソルビタンラウレート、ポリオキシエチレンソルビタンパルミテート、ポリオキシエチレンソルビタンステアレート、ポリオキシエチレンソルビタンオレエート、ポリオキシエチレンナフチルエーテル、アルキルベンゼンスルホン酸塩、及び、アルキルジフェニルエーテルジスルホン酸塩が挙げられる。
【００５６】
本発明の光硬化性接着剤の粘度は、塗工方法に応じて決めることができ、１００〜４０，０００ｍＰａ・ｓであることが好ましい。例えば、スクリーン印刷方法を用いて、厚さ２０〜５０μｍの塗布膜を形成する場合には、生産性良く塗工する観点から、粘度は１００〜２０，０００ｍＰａ・ｓであることが好ましい。光硬化性接着剤の粘度は、例えばセルロース誘導体（Ａ）とラジカル重合性モノマー（Ｂ）の含有量によって調整することができる。また光硬化性接着剤の粘度は、Ｅ型粘度計（東京計器株式会社、製品名：ＶＩＳＣＯＮＩＣ  ＥＭＤ）を用いる２５℃における測定によって求めることができる。
【００５７】
本発明の光硬化性接着剤は、少なくとも一方が透明な被接着材を含む二つの被接着材の一方又は両方に本発明の光硬化性接着剤を塗布し、二つの被接着材を貼り合わせ、透明な被接着材を介して接着面に紫外線等の光重合を生じさせる光を照射することによって、二つの被接着材の接着に用いることができる。本発明の光硬化性接着剤によれば、例えば、スクリーン印刷方法で下地被接着材（ＴＡＣフィルム又はガラス）に塗布し、上板被接着材（ＴＡＣフィルム又はガラス）を貼り合わせした後、紫外線等を含む光を５０〜３，０００ｍＪ／ｃｍ2で照射して光硬化性接着剤を硬化させることで、前記の被接着材を接着することができる。
【００５８】
本発明では、光硬化性媒体が他の成分を溶解することから、溶剤を含有しない光硬化性接着剤を得ることができる。
【００５９】
また本発明の硬化性接着剤は、光の照射によって被接着材の接着が可能であることから、高い作業性で被接着材の接着を行うことができる。
【００６０】
さらに、本発明の光硬化性接着剤では、被接着材上に形成される接着膜は剥離テープを使用して除去することが可能である。よって、本発明の光硬化性接着剤を使用すれば、被接着材の貼り合わせが失敗した場合でも、接着膜を除去して貼り合わせをやり直す（リペアする）ことができる。
【００６１】
さらに、本発明の光硬化性接着剤では、表示素子に一般に用いられるガラスやＴＡＣと同じ程度の屈折率を有する接着膜を形成することができる。本発明の光硬化性接着剤は、表示素子の層間接着剤として使用できる。
【００６２】
以上の説明から明らかなように、本発明の光硬化性接着剤は、例えば好ましい一態様では、液晶表示素子とタッチパネル間に塗布し、光照射のみで硬化が可能であり、さらに高い接着性と１．５程度の屈折率と９５％以上の透過率とを有しており、さらに様々な塗布方法、例えばスピン、ディスペンサー、スクリーン印刷等に対応する粘度調整が可能であり、さらにはＴＡＣとの接着性が高いが、接着後の貼り合わせミスに対し、被接着材を剥がした後、接着膜を剥離テープにより除去が可能で、リペア性も有しており、これらの効果を奏することが可能である。
【００６３】
本発明の表示素子は、二つの光学素子が本発明の光硬化性接着剤によって接着されてなる表示素子である。本発明の表示素子は、本発明の光硬化性接着剤によって接着された光学素子を有していれば、他の構成要素をさらに有していてもよい。
【００６４】
光学素子は、表示素子を構成する部材であって、特定の光学特性の光を発生する部材か、光が通過する部材か、又は通過する光の光学特性を変更する部材である。接着される二つのうちの少なくとも一方の光学素子は、透明であることが好ましい。このような光学素子としては、例えば、ガラス基板を含む光学素子や、ＴＡＣ基板又はＴＡＣフィルムを含む光学素子が挙げられる。光学素子としては、例えば液晶表示素子を構成する各部材が挙げられ、具体的には、表示パネル、入力素子、保護カバー、及びカラーフィルタが挙げられる。
【００６５】
表示パネルは、表示素子における画像を表示する部材である。このような表示パネルとしては、例えば、液晶表示素子、プラズマディスプレイ、有機ＥＬ、無機ＥＬ、及びＦＥＤが挙げられる。入力素子としては、例えば、タッチパネル等の透明入力素子が挙げられる。
【００６６】
本発明の表示素子における光学素子の接着面は、光学素子の表面の一部（点又は線状）でもよいし、全体でもよい。本発明の表示素子では、接着膜の屈折率が基板の屈折率と同程度であることから、光学素子の接着面は、表示パネルの画像表示領域の全体を含むことが、表示される画像の画質の観点から好ましい。
【００６７】
光学素子における接着面の材質は、透明性や機械的強度等の素子としての機能の充実の観点、及び本発明の光硬化性接着剤による十分な接着性の観点から、ガラスやＴＡＣであることが好ましい。
【実施例】
【００６８】
以下、実施例により本発明をさらに説明するが、本発明はこれらによって限定されるものではない。
【００６９】
［実施例１〜５３］
表１及び表２に記載されているＡ〜Ｆの各成分を、これらの表に記載されている配合量（重量％）で混合して攪拌することにより光硬化性接着剤を得た。
【００７０】
【表１】
0005793855.tif 000004
【００７１】
【表２】
0005793855.tif 000005
【００７２】
なお、表１及び２中におけるＡ〜Ｆの各成分の表示は以下の製品又は成分を表す。
Ａ−１  ヒドロキシプロピルセルロース（Acros Organics,Hydroxypropyl cellulose, Average M.W. 100,000）
Ａ−２  メチルセルロース（和光純薬工業（株）、メチルセルロース４００）
Ａ−３  ヒドロキシエチルセルロース（和光純薬工業（株）、ヒドロキシエチルセルロース）
Ｂ−１  酸変性エポキシアクリレート  （日本化薬株式会社、製品名：ＫＡＹＡＲＤ  ＺＦＲ−１４９１）
Ｂ−２  酸変性エポキシアクリレート  （日本化薬株式会社、製品名：ＫＡＹＡＲＤ  ＣＣＲ−１２８５）
Ｂ−３  酸変性エポキシアクリレート  （日本化薬株式会社、製品名：ＫＡＹＡＲＤ  ＣＣＲ−１２８７）
Ｂ−４  酸変性エポキシアクリレート  （日本ユピカ株式会社、製品名：ネオポール  ８４７７−３５０）
Ｂ−５  ジペンタエリスリトールヘキサアクリレート（東亞合成株式会社、製品名：アロニックス  Ｍ−４０２）
Ｂ−６  ２官能アクリレート（共栄社化学株式会社、製品名：エポキシエステル８０ＭＦＡ）
Ｂ−７  ２官能アクリレート（共栄社化学株式会社、製品名：エポキシエステル７０ＰＡ）
Ｂ−８  ２官能アクリレート（共栄社化学株式会社、製品名：エポキシエステル２００ＰＡ）
Ｂ−９  ４−ヒドロキシブチルアクリレート（日本化成株式会社、製品名：４−ＨＢＡ）Ｂ−１０  ２−ヒドロキシエチルメタアクリレート（関東化学株式会社、製品名：ＨＥＭＡ）
Ｂ−１１  ２−ヒドロキシエチルアクリレート（関東化学株式会社、製品名：ＨＥＡ）
Ｃ−１  ２，４，６−トリメチルベンゾイル−ジフェニル−フォスフィンオキサイド（ＢＡＳＦ社、製品名：ＤＡＲＯＣＵＲ  ＴＰＯ）
Ｃ−２  ２−メチル−１−［４−（メチルチオ）フェニル］−２−モルフォリノプロパン−１−オン（ＢＡＳＦ社、製品名：ＩＲＧＡＣＵＲＥ  ９０７）
Ｃ−３  １−ヒドロキシ−シクロヘキシル−フェニル−ケトン（ＢＡＳＦ社、製品名：ＩＲＧＡＣＵＲＥ  １８４）
Ｄ−１  メチルメタクリレート（６０）＋ブチルメタクリレート（４０）共重合体（Ｍｗ：１０，０００）
Ｄ−２  メチルメタクリレート（２０）＋ブチルメタクリレート（８０）共重合体（Ｍｗ：１０，０００）
Ｄ−３  ブチルメタクリレート（６０）＋ヒドロキシエチルメタクリレート（４０）共重合体（Ｍｗ：１５，０００）
Ｄ−４  メチルメタクリレート（１６．５）＋ヒドロキシエチルメタクリレート（１６．５）＋ブチルメタクリレート（６７）共重合体（Ｍｗ：１５，０００）
Ｅ−１  ３−メタクリロキシプロピルトリメトキシシラン（チッソ株式会社、製品名：サイラース、Ｓ７１０）
Ｆ−１  界面活性剤（ＤＩＣ株式会社、製品名：メガファックＦ−５５６）
【００７３】
得られた光硬化性接着剤について、粘度、光透過率、屈折率、接着性、及びリペア性を評価した。評価結果を表３及び表４に示す。
【００７４】
【表３】
0005793855.tif 000006
【００７５】
【表４】
0005793855.tif 000007
【００７６】
光硬化性接着剤の粘度は、Ｅ型粘度計（東京計器株式会社、製品名：ＶＩＳＣＯＮＩＣ
ＥＭＤ）を用いて２５℃  において測定した。粘度の単位はｍＰａ・ｓである。
【００７７】
光硬化性接着剤の光透過率測定は、４ｃｍ×４ｃｍ×０．０５ｃｍのサイズのガラス上に５０μｍビーズスペーサーを散布し、このガラス上に光硬化性接着剤を約０．１ｍＬ滴下し、光硬化性接着剤が滴下されたガラスの表面に４ｃｍ×４ｃｍ×０．０５ｃｍのサイズのガラスを貼り合わせ、圧着し、紫外線を照射して露光（全線１，０００ｍＪ／ｃｍ2、高圧水銀灯）してガラスとガラスを接着して検体を作製し、この検体の、ガラスとガラスの対向方向における光透過率測定を、紫外可視近赤外分光光度計（日本分光株式会社、製品名：Ｖ−６７０）を用いて測定した。光透過率は、３５０ｎｍ〜８００ｎｍの波長を測定したときの４００ｎｍでの光透過率（Ｔ％）である。
【００７８】
光硬化性接着剤の屈折率は、光硬化性接着剤をガラス上にスピンコート法により塗布し、得られた塗膜を窒素雰囲気下で露光（全線１，０００ｍＪ／ｃｍ2、高圧水銀灯）することによって光硬化性接着剤の膜（膜厚は７〜１０μｍ）を形成し、この膜を、薄膜反射型膜厚測定器（大塚電子株式会社、製品名：ＦＥ−３０００）を用いて測定した。屈折率は、波長５８９ｎｍの光での屈折率である。
【００７９】
接着性は以下の方法で測定した。
光硬化性接着剤の接着性は、１ｃｍ×４ｃｍガラス上に５０μｍビーズスペーサーを散布し、ガラス上に接着剤を約０．０５ｍＬ滴下し、接着剤が滴下されたガラスの表面に１ｃｍ×４ｃｍのガラス又はＴＡＣフィルムを、下のガラスに対してＴ字型を形成するように貼り合わせ、圧着し、紫外線を照射して露光（全線１，０００ｍＪ／ｃｍ2、高圧水銀灯）してガラスとガラス又はＴＡＣフィルムとをＴ字型に接着し、このＴ字型の検体において互いに接着されているガラスとガラス又はＴＡＣフィルムとを手で剥離し、剥離時の様子によって評価した。評価基準は以下のとおりである。
○：検体を剥離するときに抵抗がある。
△：検体を剥離するときに抵抗ややあり。
×：検体を剥離するときに抵抗なし。
【００８０】
光硬化性接着剤のリペア性は、ガラスとＴＡＣフィルムによる前記Ｔ字型の検体において互いに接着されているガラスとＴＡＣフィルムとを手で剥離し、剥離面に残存する光硬化性接着剤を粘着テープ（住友スリーエム株式会社、電気絶縁テープ  ポリエステルフィルムテープ  Ｎｏ．５６）の貼り付け及び剥離の繰り返しによって除去したときの様子によって評価した。評価基準は以下のとおりである。
○：残存する光硬化性接着剤を１回〜数回の粘着テープの貼り付け及び剥離で除去できた。
×：残存する光硬化性接着剤を粘着テープの貼り付け及び剥離で除去できない。
【００８１】
実施例１〜５２では、セルロース誘導体（Ａ）、ラジカル重合性モノマー（Ｂ）、光重合開始剤（Ｃ）、充填剤（Ｄ）、シランカップリング剤（Ｅ）及び界面活性剤（Ｆ）を種々組み合わせて評価したところ、粘度、光透過率、屈折率、接着性、及びリペア性の全ての特性において、表示素子の層間接着剤として満足の得られる結果が得られた。特にＴＡＣフィルムとの接着性は良好であった。実施例１〜３４のガラスとＴＡＣフィルムの間の硬化物を手で剥がすとガラス側には残らず、ＴＡＣ側への付着を確認した。ＴＡＣ側に残っている硬化物を上記ポリエステルフィルムテープで除去することができ、リペア性が確認された。
【００８２】
特に実施例１２〜２３、３５〜５０では、ラジカル重合性モノマー（Ｂ）と、このラジカル重合性モノマー（Ｂ）を含むか又はこれに類似のモノマーの共重合体である充填剤（Ｄ）であって、ラジカル重合性モノマー（Ｂ）の光重合物よりも硬度が一般に高い充填剤（Ｄ）とを併用することにより、ラジカル重合性モノマー（Ｂ）のみを使用する場合に比べてより高い屈折率が得られた。このように、充填剤（Ｄ）の使用により屈折率が制御されることが確認された。また実施例１２〜２３、３５〜５０では、このような充填剤（Ｄ）をラジカル重合性モノマー（Ｂ）と併用することにより、ガラスやＴＡＣフィルムに対して、ラジカル重合性モノマー（Ｂ）による十分な接着性と同等かそれ以上の接着性も得られた。
【００８３】
［比較例１〜２８］
セルロース誘導体（Ａ成分）を用いない以外は実施例と同様に、表５に記載されているＢ〜Ｆの各成分を、この表に記載されている配合量（重量％）で混合して攪拌することにより比較用光硬化性接着剤を得た。また得られた光硬化性接着剤についても、実施例と同様に、粘度、光透過率、屈折率、接着性、及びリペア性について評価した。評価結果を表５、６に示す。
【００８４】
【表５】
0005793855.tif 000008
【００８５】
【表６】
0005793855.tif 000009
【００８６】
比較例１〜２８では、粘度、光透過率、屈折率、接着性、及びリペア性の全ての特性を、表示素子の層間接着剤として満足する結果は得られなかった。なお、比較例９〜２８でも、実施例の結果と同様に、充填剤（Ｄ）を含有させることにより屈折率が制御されることが確認された。
【産業上の利用可能性】
【００８７】
液晶等の各種表示素子は様々な用途で使用されており、画質の向上のみならず、生産性の向上も求められている。本発明では、光学素子の全面接着を要する表示素子の製造において、光学素子の基板やカバーに通常用いられる透明な部材の屈折率とほぼ同じ屈折率を有する接着膜を形成することができ、屈折率の違いによる画質の低下が生じない。また本発明では、このような接着膜を光照射という簡易な操作で形成することができることから表示素子の作業性の向上をもたらすことができる。さらには本発明では、形成された接着膜は光学素子から剥がすことができることから、貼り付けの失敗による不良品の廃棄を減少させ、表示素子の歩留まりのさらなる向上をもたらすことができる。このように、本発明は、表示素子の製造における品質と生産性の両方の向上に大きく貢献することが期待される。